ПЕНОПОЛИМЕР НА ОСНОВЕ ИЗОЦИАНАТА С УЛУЧШЕННЫМИ ТЕРМОИЗОЛЯЦИОННЫМИ СВОЙСТВАМИ

1. Жесткий пенополимер на основе изоцианата, имеющий улучшенные термоизоляционные свойства, полученный из реакционноспособной композиции, содержащий смесь:
(A) части А, содержащей
(i) органический изоцианат,
(B) части В, содержащей:
(ii) изоцианат-реактивный компонент,
(iii) пенообразующее средство и
(iv) одно или более дополнительных компонентов, выбранных из катализатора, зародышеобразователя, поверхностно-активного вещества, сшивателя цепей, удлинителя цепей, огнезащитного средства, наполнителя, красящего вещества, пигмента, антистатика, армирующего волокна, антиоксиданта, консерванта, блокатора инфракрасного излучения или кислотного поглотителя,
и
(C) от 3 до 7 частей углеродной сажи, содержащей
(v) от 50 до 100% по массе фторированной сажи, имеющей молярное отношение фтора к углероду (F/C), составляющее по меньшей мере 10/90, где части по массе основаны на массе компонента (В) части В, а компонент (С) может быть либо полностью в (А) части А, либо полностью в (В) части В, либо некоторая его часть может быть в части А, а другая его часть может быть в части В.
2. Жесткий пенополимер на основе изоцианата по п. 1, где указанный органический изоцианат представляет собой 2,4-толуолдиизоцианат (TDI), 2,6-толуолдиизоцианат или их смеси;
2,4'-дифенилметандиизоцианат (MDI), 2,2'-дифенилметандиизоцианат, 4,4'-дифенилметандиизоцианат или их смеси; смеси дифенилметандиизоцианатов и их олигомеров, имеющие изоцианатную функциональность более 2, известные в данной области техники как "сырые", или полимерные MDI; или MDI, содержащие уретановые, аллофанатные, мочевинные, биуретовые, карбодиимидные, уретониминные и/или изоциануратные группы.
3. Жесткий пенополимер на основе изоцианата по п. 1, где указанный изоцианат-реактивный компонент представляет собой простой полиэфир полиол, имеющий функциональность от 2 до 8 и гидроксильное число от 100 до 850.
4. Жесткий пенополимер на основе изоцианата по п. 1, где указанное пенообразующее средство представляет собой физическое пенообразующее средство, химическое пенообразующее средство или их смесь.
5. Жесткий пенополимер на основе изоцианата по п. 1, где указанная углеродная сажа компонента (C) представляет собой 100% фторированной углеродной сажи (v).
6. Жесткий пенополимер на основе изоцианата по п. 1, где указанная фторированная углеродная сажа имеет средний размер частиц от 5 нм до 500 нм.
7. Жесткий пенополимер на основе изоцианата по п. 1, где указанный пенополимер имеет k-фактор, измеренный согласно ISO 12939-01, который по меньшей мере на 0,2 мВт/мК меньше k-фактора соответствующей пены, полученной из такой же пенообразующей композиции, но без фторированной углеродной сажи.
8. Способ получения жесткого пенополимера на основе
изоцианата, имеющего улучшенные термоизоляционные свойства, включающий следующие стадии:
(I) образования:
(A) части А, содержащей
(i) органический изоцианат,
(B) части В, содержащей:
(ii) изоцианат-реактивный компонент,
(iii) пенообразующее средство
и
(iv) один или более дополнительных компонентов, выбранных из группы, включающей катализатор, зародышеобразователь, поверхностно-активное вещество, сшиватель цепей, удлинитель цепей, огнезащитное средство, наполнитель, красящее вещество, пигмент, антистатик, армирующие волокна, антиоксидант, консервант, блокатор инфракрасного излучения или кислотный поглотитель,
и
(C) от 3 до 7 частей углеродной сажи, содержащей
(v) от 50 до 100% по массе фторированной углеродной сажи, имеющей молярное отношение фтора к углероду (F/C), составляющее по меньшей мере 10/90, где части по массе основаны на массе компонента (В) части В, а компонент (С) может быть либо полностью в (А) части А, либо полностью в (В) части В, либо некоторая его часть может быть в части А, а другая его часть может быть в части В.
(II) смешивания (А) части А и (В) части В с образованием реакционноспособной композиции, где либо только часть А, либо
только часть В, либо они обе содержат компонент (С);
и
(III) воздействие на полученную реакционноспособную композицию в условиях, достаточных для отверждения данной реакционноспособной композиции с образованием жесткого пенополимера на основе изоцианата с улучшенными термоизоляционными свойствами.